1 . 2 g / in 3 의 4 % La 안정 화 된 알루미나 ( PA ) 을 증류수 와 함께 슬러리 로 제조 한 다음 , 13 내지 15 μ m 의 d 90 으로 밀링 하 였 다 . 이어서 , 슬러리 에 50 g / ft 3 의 Pt 말 로 네이트 및 10 g / ft 3 의 Pd 질산염 용액 을 첨가 하 고 , 균질 할 때 까지 교반 하 였 다 . Pt / Pd 를 1 시간 동안 지 지체 상 으로 흡착 시켰 다 . 그런 다음 , 여기 에 3 g / in 3 의 [ CeO 2 . Nd ( 3 . 7 wt %)] ( 상기 일반 적 제조 예 2 에 따라 제조 됨 ) 에 이 어 0 . 2 g / in 3 의 알루미나 결합제 를 첨가 하 고 , 균질 할 때 까지 교반 하 여 워시 코트 를 형성 시켰 다 .